(57)【特許請求の範囲】
【請求項１】
管状の基材と、
前記基材上に設けられた金属層と、
前記金属層上に設けられ、ＳｉＨ構造を有するシロキサンオリゴマーとテトラアルコキシシランとアルケニル基を有するシランカップリング剤とを含む組成物の硬化物である接着剤層と、
前記接着剤層上に接して設けられ、シリコーンゴムを含有する弾性層と、
を有する画像形成装置用の無端ベルト。
【請求項２】
請求項１に記載の無端ベルトと、
前記無端ベルトの外周面を加圧し、未定着のトナー画像が表面に形成された記録媒体を前記無端ベルトと共に挟み込む加圧部材と、
前記無端ベルトの前記金属層を電磁誘導によって発熱させる電磁誘導発熱装置と、
を有する定着装置。
【請求項３】
像保持体と、
前記像保持体の表面を帯電させる帯電装置と、
帯電した前記像保持体の表面に静電潜像を形成する静電潜像形成装置と、
前記像保持体の表面に形成された静電潜像をトナーにより現像してトナー像を形成する現像装置と、
前記像保持体の表面に形成されたトナー像を記録媒体に転写する転写装置と、
前記トナー像を前記記録媒体に定着させる請求項２に記載の定着装置と、
を有する画像形成装置。
【発明の詳細な説明】
【技術分野】
【０００１】
本発明は、無端ベルト、定着装置、及び画像形成装置に関する。
【背景技術】
【０００２】
近年、電磁誘導加熱方式により定着ベルトを加熱して定着を行う画像形成装置用の定着装置が提案されている。
【０００３】
例えば特許文献１には、あらかじめプライマー処理された基材上に付加反応触媒の分散液を塗布し、特定のオルガノポリシロキサンとケイ素原子結合水素原子を有するハイドロジェンオルガノポリシロキサンを含みケイ素原子結合水素原子のモル数Ｈとビニル基のモル数Ｖｉとの比が特定の範囲である付加反応型シリコーンゴム材料をさらに塗布し、反応型シリコーンゴム材料を加熱硬化させることにより接着一体化成形したゴムローラを用いた定着装置が開示されている。
【先行技術文献】
【特許文献】
【０００４】
【特許文献１】特開２００２−１９４１０３号公報
【発明の概要】
【発明が解決しようとする課題】
【０００５】
管状の基材、金属層、及び弾性層をこの順に設けた無端ベルトでは、例えば、接着剤としてテトラアルコキシシランを用いて形成された接着剤層を金属層と弾性層との間に設けることで、金属層と弾性層との接着性が向上する。
しかし、上記無端ベルトを高温高湿環境下に長時間晒した後に、例えば電磁誘導により発熱させる定着装置のＩＨ（induction heating）定着ベルトとして用いた場合、使用に伴って、無端ベルトの表面に皺状の凹凸（以下「ベルト皺」ともいう）が発生する場合がある。
【０００６】
本発明は、金属層と弾性層との間の接着剤層がシラン化合物としてテトラアルコキシシランのみを含む組成物の硬化物である場合に比べ、高温高湿環境下に長時間晒した後に使用した際のベルト皺の発生を抑制した無端ベルトを提供することを目的とする。
【課題を解決するための手段】
【０００７】
上記目的を達成するため、以下の発明が提供される。
【０００８】
請求項１に係る発明は、管状の基材と、
管状の基材と、
前記基材上に設けられた金属層と、
前記金属層上に設けられ、ＳｉＨ構造を有するシロキサンオリゴマーとテトラアルコキシシランとアルケニル基を有するシランカップリング剤とを含む組成物の硬化物である接着剤層と、
前記接着剤層上に接して設けられ、シリコーンゴムを含有する弾性層と、
を有する画像形成装置用の無端ベルト。
【０００９】
請求項２に係る発明は、
請求項１に記載の無端ベルトと、
前記無端ベルトの外周面を加圧し、未定着のトナー画像が表面に形成された記録媒体を前記無端ベルトと共に挟み込む加圧部材と、
前記無端ベルトの前記金属層を電磁誘導によって発熱させる電磁誘導発熱装置と、
を有する定着装置。
【００１０】
請求項３に係る発明は、
像保持体と、
前記像保持体の表面を帯電させる帯電装置と、
帯電した前記像保持体の表面に静電潜像を形成する静電潜像形成装置と、
前記像保持体の表面に形成された静電潜像をトナーにより現像してトナー像を形成する現像装置と、
前記像保持体の表面に形成されたトナー像を記録媒体に転写する転写装置と、
前記トナー像を前記記録媒体に定着させる請求項２に記載の定着装置と、
を有する画像形成装置。
【発明の効果】
【００１１】
請求項１に係る発明によれば、シラン化合物としてテトラアルコキシシランのみを含む組成物の硬化物である接着層が金属層と弾性層との間に設けられている場合に比べ、ベルト皺の発生を抑制した無端ベルトが提供される。
【００１２】
請求項２又は３に係る発明によれば、シラン化合物としてテトラアルコキシシランのみを含む組成物の硬化物である接着層が金属層と弾性層との間に設けられた無端ベルトを適用した場合に比べ、ベルト皺に起因する記録媒体における皺の発生を抑制した定着装置又は画像形成装置が提供される。
【図面の簡単な説明】
【００１３】
【図１】本実施形態に係る無端ベルトの層構成の一例を示す概略断面図である。
【図２】本実施形態に係る定着装置の一例を示す概略構成図である。
【図３】本実施形態に係る画像形成装置の一例を示す概略構成図である。
【発明を実施するための形態】
【００１４】
以下、本発明の実施形態について図面を参照しつつ説明する。
【００１５】
＜無端ベルト＞
本実施形態に係る画像形成装置用の無端ベルト（以下単に「ベルト」ともいう）は、管状の基材と、基材上に設けられた金属層と、金属層上に設けられた接着剤層と、接着剤層に接して設けられた弾性層と、を有する。
そして、接着剤層は、ＳｉＨ構造を有するシロキサンオリゴマー（以下「ＳｉＨ含有シロキサンオリゴマー」ともいう）とテトラアルコキシシランとアルケニル基を有するシランカップリング剤（以下「アルケニル系シランカップリング剤」ともいう）とを含む組成物の硬化物であり、弾性層は、シリコーンゴムを含有する層である。
【００１６】
本実施形態に係るベルトは、上記構成であることにより、上記接着剤層がシラン化合物としてテトラアルコキシシランのみを含む組成物の硬化物である場合に比べ、高温高湿環境下（例えば、ベルト温度：８０℃、環境湿度：８０％の環境下）に長時間（例えば１２時間以上）晒した後に使用した際のベルト皺の発生が抑制される。その理由は定かではないが、以下のように推測される。
【００１７】
金属層と弾性層との間の接着剤層がシラン化合物としてテトラアルコキシシランのみを含む組成物の硬化物である場合、水素結合及び分子間力の少なくとも一方によって、接着剤層と弾性層とが接着していると考えられる。ここで、上記水素結合としては、例えば、テトラアルコキシシランの加水分解によって形成された水酸基と弾性層に含まれるシリコーンゴムの水素原子との水素結合が挙げられる。
そして、上記ベルトを高温高湿環境下に晒すと、例えば、水分子が、接着剤層と弾性層との界面に入り込み、接着剤層の水酸基と水素結合を形成する。それにより、接着剤層と弾性層との界面における水素結合や分子間力を切断し、接着剤層と弾性層との界面における接着力が弱まることが考えられる。
さらに、接着剤層と弾性層との界面における接着力が弱まった状態でベルトを使用すると（例えば電磁誘導により発熱するＩＨ定着ベルトとして用い、画像形成装置中において定着ベルトを駆動させると）、例えばベルトの周方向に応力が加わる。そして、その応力が接着剤層と弾性層との界面に集中すると、弾性層の部分的な剥がれが生じることで、ベルト皺が発生すると考えられる。
【００１８】
一方本実施形態では、接着剤層が、ＳｉＨ含有シロキサンオリゴマーとテトラアルコキシシランとアルケニル系シランカップリング剤とを含む組成物の硬化物である。
そのため、接着剤層が、ＳｉＨ含有シロキサンオリゴマーに由来するＳｉＨ構造を有する。ここで、ＳｉＨ構造におけるＳｉ原子に直接結合する水素原子は、弾性層に含まれるシリコーンゴムの炭素−炭素二重結合（例えばビニル基等）に付加反応することで、共有結合を形成しやすい。そして、接着剤層と弾性層との界面において共有結合が形成されることで、接着力が向上し、水分子が接着剤層と弾性層との界面に入り込んでも接着剤層と弾性層との界面における接着力が低下しにくくなると考えられる。
また、上記接着剤層は、ＳｉＨ含有シロキサンオリゴマーのＳｉＨ構造における水素原子と、アルケニル系シランカップリング剤のアルケニル基と、の付加反応で形成された架橋構造により、ゴム弾性を有していると考えられる。そして、組成物がＳｉＨ含有シロキサンオリゴマー及びアルケニル系シランカップリング剤に加え、テトラアルコキシシランを含むことにより、接着剤層が軟らかすぎず、適度なゴム弾性になると考えられる。この接着剤層の適度なゴム弾性により、ベルトの使用により負荷がかかっても、応力の集中が緩和される。
以上のように、本実施形態では、水分子が入り込んでも接着剤層と弾性層との界面における接着力が低下しにくく、かつ、接着剤層のゴム弾性によって応力集中が緩和されることで、高温高湿環境下に長時間晒した後に使用した際のベルト皺の発生が抑制されると推測される。
【００１９】
以下、本実施形態に係る画像形成装置用の無端ベルトの構成を、図を用いて説明する。
図１は、本実施形態に係る画像形成装置用の無端ベルトの一例を示す概略構成図である。
図１に示すベルト１０は、管状の基材１０Ａの外周面上に、金属層１０Ｂと、接着剤層１０Ｃと、弾性層１０Ｄと、離型層１０Ｅと、が順に積層された層構成を有する無端ベルトである。なお、金属層１０Ｂは、下地金属層１０２、電磁誘導作用により自己発熱する電磁誘導金属層１０４、及び金属保護層１０６がこの順に積層されてなる。
そして、接着剤層１０ＣはＳｉＨ構造を有するシロキサンオリゴマーとテトラアルコキシシランとアルケニル基を有するシランカップリング剤とを含む組成物の硬化物であり、かつ、弾性層１０Ｄはシリコーンゴムを含有する。
【００２０】
以下、本実施形態に係る画像形成装置用の無端ベルトを構成する各層についてより詳細に説明する。
なお、以下においては図１に示す構成のベルト１０を例にして説明するが、本実施形態はこの構造に限定されるものではない。例えば、図１には金属層１０Ｂとして、下地金属層１０２、電磁誘導金属層１０４、金属保護層１０６がこの順に積層されてなる構造を示すが、積層される金属層の数が異なっていてもよい。具体的には、単層の金属層からなり、電磁誘導作用により自己発熱する金属層であってもよい。
また、図１には、接着剤層１０Ｃが金属層１０Ｂに直接接触して設けられている構造を示すが、金属層１０Ｂと接着剤層１０Ｃとの間に他の層を有していてもよい。
さらに、図１には、弾性層１０Ｄの外周面に離型層１０Ｅが設けられている構造を示すが、離型層１０Ｅを有していなくてもよい。
なお、以下において、各層の符号は省略して説明する場合がある。
【００２１】
［基材１０Ａ］
基材１０Ａは、金属層１０Ｂが発熱した状態でも物性の変化が少なく、高強度を維持する層であることがよい。このため、基材１０Ａは、主として耐熱性樹脂から構成されることが好ましい（本明細書において、「主として」、「主成分」とは、質量比で５０％以上であることを意味し、以下も同義である）。
【００２２】
耐熱性樹脂から主に構成される基材１０Ａの場合、ベルトの内周面と接触する押圧部材との摺動性が確保され、押圧部材の寿命が延長される。更に、耐熱性樹脂には断熱効果があるため、金属層１０Ｂからの熱を押圧部材へ逃がすことなく、効率よく外周表面側に伝熱し得る。
【００２３】
基材１０Ａを構成しうる耐熱性樹脂としては、ポリイミド、芳香族ポリアミド、サーモトロピック液晶ポリマー等の液晶材料など、高耐熱かつ高強度の樹脂等が挙げられるが、これら以外にも、ポリエステル、ポリエチレンテレフタレート、ポリエーテルサルフォン、ポリエーテルケトン、ポリサルフォン、ポリイミドアミド等が用いられる。これらの中でも、ポリイミドが好ましい。
また、耐熱性樹脂中に断熱効果のある充填材を加えたり、耐熱性樹脂を発泡させたりすることにより、断熱効果を更に向上させてもよい。
【００２４】
基材１０Ａの厚さは、ベルトの長期に渡る繰り返しの周動搬送を実現する剛性と柔軟性とを両立させる観点から、１０μｍ以上２００μｍ以下の範囲が好ましく、３０μｍ以上１００μｍ以下の範囲がより好ましい。
【００２５】
また、金属層１０Ｂの亀裂の発生を抑制する観点から、基材１０Ａの引張り強度は２００ＭＰａ以上（より好ましくは２５０ＭＰａ以上）を満たすことが好ましい。基材の引張り強度は、樹脂の種類、充填材の種類及び添加量によって調整される。
なお、基材の引張り強度（ＭＰａ）は、基材を幅５ｍｍの短冊形状に切り出し、これを引張試験機Ｍｏｄｅｌ  １６０５Ｎ（アイコーエンジニアリング社製）に設置し、１０ｍｍ／ｓｅｃ等速で引っ張った際の引張破断強度（ＭＰａ）にして測定される。
【００２６】
［下地金属層１０２］
下地金属層１０２は、基材１０Ａの外周面に電磁誘導金属層１０４を電解めっき法により形成するために予め形成される層であり、必要に応じて設けられる。電磁誘導金属層１０４の形成方法としては、コスト等の観点から電解めっき法が好ましいが、主に樹脂で構成される基材１０Ａを用いる場合は、直接電解めっきを行うことが困難である。そこで、電磁誘導金属層１０４形成のため、下地金属層１０２を設けることが好ましい。
【００２７】
基材１０Ａの外周面に下地金属層１０２を形成する方法としては、無電解めっき法、スパッタリング法、蒸着法等が挙げられ、成膜の容易性の観点から化学めっき法（無電解めっき法）が好ましく、中でも一般的な無電解ニッケルめっき層、無電解銅めっき層等が好ましい。
【００２８】
なお、無電解めっき法によって基材１０Ａの外周面に下地金属層１０２を形成する前に、金属粒子が付着し易いように、基材１０Ａの外周面の表面粗さを予め粗くする処理（粗面化処理）を施してもよい。粗面化処理としては、例えば、アルミナ砥粒等を用いたサンドブラスト、切削、サンドペーパーがけ等により、基材１０Ａの表面を粗面化する方法が挙げられる。
【００２９】
下地金属層１０２の厚さは０．１μｍ以上５μｍ以下の範囲が好ましく、０．３μｍ以上３μｍ以下の範囲がより好ましい。
【００３０】
なお、本実施形態に係るベルトを構成する各層の厚さは、ベルトの円筒体の周方向、軸方向について断面を作製し、走査型電子顕微鏡（日本電子社製「ＪＳＭ６７００Ｆ」）の加速電圧２．０ｋＶ、５０００倍における観察像から膜厚を測定した値である。
【００３１】
［電磁誘導金属層１０４］
電磁誘導金属層１０４は、磁界が印加された際にこの層内に発生する渦電流により発熱する機能を有する発熱層であり、電磁誘導作用を生ずる金属で構成される。
電磁誘導作用を生ずる金属としては、例えば、ニッケル、鉄、銅、金、銀、アルミニウム、クロム、錫、亜鉛などの単一金属、又は、２種類以上の金属を含む合金を選択してもよい。コスト、発熱性能、及び加工性を考慮すると、銅、ニッケル、アルミニウム、鉄、クロムが適しており、その中でも特に、銅又は銅を主成分とする合金が好ましい。
【００３２】
電磁誘導金属層１０４は、周知の方法、例えば電解めっき処理を施すことで形成される。
【００３３】
電磁誘導金属層１０４の厚さは、その金属材質により最適な厚さが異なるが、例えば銅を電磁誘導金属層１０４に用いる場合、効率的に発熱させる観点から、電磁誘導金属層１０４の厚さは３μｍ以上５０μｍの範囲であることが好ましく、３μｍ以上３０μｍの範囲であることがより好ましく、５μｍ以上２０μｍの範囲であることがさらに好ましい。
【００３４】
［金属保護層１０６］
電磁誘導金属層１０４の外周表面側には、膜強度を向上させ、繰り返しの変形による亀裂や、長時間の繰り返し加熱による酸化劣化等を抑制し、発熱特性を維持するために、金属保護層を電磁誘導金属層１０４と接触して設けることが好ましい。
【００３５】
金属保護層１０６は、薄膜で破断強度が高く、耐久性及び耐酸化性が高いことが良く、耐酸化金属であることが好ましい。具体的には、例えば、銅、又はニッケルを含んで構成されることがよく、特に、繰り返しの変形による亀裂の発生、及び繰り返し加熱での酸化劣化等の抑制の点から、耐酸化金属であるニッケル（又はニッケル合金）を含むことが好ましい。
【００３６】
金属保護層の厚さは、その材質により最適な厚さが異なるが、例えばニッケルによって金属保護層を形成する場合は、破断強度の不足による亀裂発生を抑制する一方、柔軟性が得られ、膜自体の熱容量が大きくなりすぎず、ウォームアップ時間を短く抑える観点から、２μｍ以上２０μｍ以下の範囲であることが好ましく、２μｍ以上１５μｍ以下の範囲であることがより好ましく、５μｍ以上１０μｍ以下の範囲であることがさらに好ましい。
【００３７】
金属保護層は、薄膜での加工性も考慮した場合、電解めっき法で形成することが好ましく、中でも強度が高い電解ニッケルめっきがより好ましい。
電界めっき法により形成する場合、まずニッケルイオン等の金属イオンを含むめっき液を準備し、このめっき液に下地金属層１０２及び電磁誘導金属層１０４を有する基材１０Ａを浸漬して電解めっきを行い、求められる厚さの電解めっき層を形成する。
【００３８】
［接着剤層１０Ｃ］
接着剤層１０Ｃは、金属層１０Ｂと弾性層１０Ｄとの間に設けられている層であり、ＳｉＨ含有シロキサンオリゴマーとテトラアルコキシシランとアルケニル系シランカップリング剤とを含む組成物（以下「接着剤層形成用組成物」ともいう）の硬化物の層である。
【００３９】
−接着剤層形成用組成物−
接着剤層形成用組成物は、少なくとも、ＳｉＨ含有シロキサンオリゴマー、テトラアルコキシシラン、及びアルケニル系シランカップリング剤を含み、必要に応じてその他の成分を含んでもよい。
以下、接着剤層形成用組成物に含まれる各成分について説明する。
【００４０】
（ＳｉＨ構造を有するシロキサンオリゴマー）
ＳｉＨ含有シロキサンオリゴマーは、１つ以上のＳｉＨ構造（すなわち、ケイ素原子と水素原子とが直接結合した構造）と、２つ以上の連続したシロキサン結合と、を有するシロキサン化合物である。
ＳｉＨ含有シロキサンオリゴマーの１分子が有するＳｉＨ構造の数は、１以上であり、接着剤層と弾性層との接着性及び接着剤層にゴム弾性を付与する観点から、２以上が好ましく、２以上１０以下がより好ましく、２以上４以下がさらに好ましい。
ＳｉＨ含有シロキサンオリゴマーの１分子が有するＳｉ原子の数は、３以上であり、接着性の向上及びゴム弾性の付与の観点から、３以上１００以下が好ましい。
ＳｉＨ含有シロキサンオリゴマーの数平均分子量は、例えば２００以上１００００以下が挙げられ、接着性の向上及びゴム弾性の付与の観点から、２００以上６０００以下が好ましい。
なお、数平均分子量は、ゲルパーミエーションクロマトグラフィ（ＧＰＣ）により測定する。ＧＰＣによる分子量測定は、測定装置として東ソー製ＧＰＣ・ＨＬＣ−８１２０ＧＰＣを用い、東ソー製カラム・ＴＳＫｇｅｌ  ＳｕｐｅｒＨＭ−Ｍ（１５ｃｍ）を使用し、ＴＨＦ溶媒で行う。数平均分子量は、この測定結果から単分散ポリスチレン標準試料により作成した分子量校正曲線を使用して算出する。
【００４１】
ＳｉＨ含有シロキサンオリゴマーの分子構造は、直鎖状でもよく、分岐状でもよく、環状でもよい。
ＳｉＨ含有シロキサンオリゴマーとしては、例えば、下記一般式（１）で表される化合物が挙げられる。
【００４２】
【化１】
0006024851.tif 000002
【００４３】
一般式（１）中、Ｒ１１、Ｒ１２、Ｒ１３、Ｒ１４、Ｒ１５、Ｒ１６、及びＲ１７は、各々独立に、水素原子又は１価の有機基を示し、ｎは１以上の整数を示す。
【００４４】
一般式（１）中、Ｒ１１〜Ｒ１７が示す１価の有機基としては、例えば、置換又は無置換のアルキル基、置換又は無置換のアリール基、置換又は無置換のシリルオキシ基等が挙げられる。
【００４５】
一般式（１）中、Ｒ１１〜Ｒ１７が示すアルキル基としては、例えば、直鎖状又は分岐状で炭素数１以上４以下（好ましくは１以上３以下）のアルキル基等が挙げられ、具体的には、例えば、メチル基、エチル基、ｎ−プロピル基、イソプロピル基、ｎ−ブチル基、イソブチル基等が挙げられる。
一般式（１）中、Ｒ１１〜Ｒ１７が示すアルキル基の置換基としては、例えば、後述する置換又は無置換のアリール基、置換又は無置換のシリルオキシ基等が挙げられる。
【００４６】
一般式（１）中、Ｒ１１〜Ｒ１７が示すアリール基としては、例えば、フェニル基、ナフチル基等が挙げられる。
一般式（１）中、Ｒ１１〜Ｒ１７が示すアリール基の置換基としては、例えば、前述の置換又は無置換のアルキル基、後述する置換又は無置換のシリルオキシ基等が挙げられる。
【００４７】
一般式（１）中、Ｒ１１〜Ｒ１７が示すシリルオキシ基の置換基としては、例えば、前述の置換又は無置換のアルキル基、置換又は無置換のアリール基、置換又は無置換のシリルオキシ基等が挙げられる。
【００４８】
一般式（１）中、Ｒ１１〜Ｒ１７は、これらの中でも、接着性の向上及びゴム弾性の付与の観点から、水素原子、炭素数１以上２以下の無置換のアルキル基、無置換のフェニル基、無置換のシリルオキシ基、炭素数１以上２以下の無置換のアルキル基で置換されたシリルオキシ基が好ましく、水素原子、炭素数１以上２以下のアルキル基がより好ましい。
【００４９】
なお、一般式（１）中のｎが２以上の場合、一般式（１）で表される化合物における２以上のＲ１３及びＲ１４は、それぞれ、同じであってもよく、異なっていてもよいが、同じであることが好ましい。
また、一般式（１）中のＲ１３とＲ１４とは、互いに同じであっても異なっていてもよいが、同じであることが好ましい。一般式（１）中のＲ１１とＲ１２とは、互いに同じであっても異なっていてもよいが、同じであることが好ましい。一般式（１）中のＲ１５とＲ１６とは、互いに同じであっても異なっていてもよいが、同じであることが好ましい。
【００５０】
一般式（１）で表される化合物は、これらの中でも、Ｒ１１〜Ｒ１６が水素、メチル基、又はエチル基であり、Ｒ１７が水素原子である化合物が好ましく、Ｒ１１〜Ｒ１６がいずれもメチル基であり、Ｒ１７が水素原子である化合物がより好ましい。
【００５１】
接着剤層形成用組成物中の固形分全体に対するＳｉＨ含有シロキサンオリゴマーの含有量としては、例えば１質量％以上５０質量％以下が挙げられ、接着性、塗布性の向上の観点から、２質量％以上３０質量％以下が好ましい。
【００５２】
（テトラアルコキシシラン）
テトラアルコキシシランは、Ｓｉ原子に４つのアルコキシ基が結合した化合物であり、下記一般式（２）で表される。
【００５３】
【化２】
0006024851.tif 000003
【００５４】
一般式（２）中、Ｒ２１、Ｒ２２、Ｒ２３、及びＲ２４は、各々独立に、置換又は無置換のアルキル基を示す。
【００５５】
一般式（２）中、Ｒ２１〜Ｒ２４が示すアルキル基としては、例えば、直鎖状又は分岐状で炭素数１以上４以下（好ましくは１以上３以下）のアルキル基が挙げられ、具体的には、例えば、メチル基、エチル基、ｎ−プロピル基、イソプロピル基、ｎ−ブチル基、イソブチル基等が挙げられる。
一般式（２）中、Ｒ２１〜Ｒ２４が示すアルキル基の置換基としては、例えば、直鎖状又は分岐状のアルコキシ基が挙げられ具体的には、メトキシ基、エトキシ基、プロポキシ基、イソプロポキシ基、ブトキシ基、イソブトキシ基等が挙げられる。
【００５６】
一般式（２）中、Ｒ２１〜Ｒ２４は、これらの中でも、ベルト皺抑制の観点から、無置換のアルキル基が好ましく、メチル基、エチル基、ｎ−プロピル基がより好ましく、メチル基、エチル基がさらに好ましく、メチル基が特に好ましい。
一般式（２）中のＲ２１〜Ｒ２４は、互いに同じであっても異なっていてもよいが、同じであることが好ましい。
一般式（２）で表されるテトラアルコキシシランは、これらの中でも、Ｒ２１〜Ｒ２４がメチル基又はエチル基である化合物が好ましく、Ｒ２１〜Ｒ２４のいずれもがメチル基である化合物がより好ましい。
【００５７】
接着剤層形成用組成物中の固形分全体に対するテトラアルコキシシランの含有量としては、例えば１質量％以上５０質量％以下が挙げられ、２質量％以上３０質量％以下が好ましい。テトラアルコキシシランの含有量が上記範囲であることにより、上記範囲よりも少ない場合に比べて、接着剤層の硬度が低くなりすぎず、ベルトの使用により負荷がかかっても、接着剤層と金属層との界面における応力の集中が緩和され、ベルト皺の発生が抑制される。
なお、接着剤層形成用組成物に含まれる、ＳｉＨ含有シロキサンオリゴマー１００質量部に対するテトラアルコキシシランの量としては、例えば、１０質量部以上５００質量部以下が挙げられ、２０質量部以上３００質量部以下が好ましい。
【００５８】
（アルケニル基を有するシランカップリング剤）
アルケニル系シランカップリング剤は、アルケニル基を有するシランカップリング剤であれば特に限定されない。
ここで、シランカップリング剤とは、Ｓｉ原子にアルコキシ基及びハロゲン原子の少なくとも一方が直接結合した化合物である。
また、アルケニル基としては、例えば、炭素数２以上４以下のアルケニル基が挙げられ、具体的には、例えば、ビニル基、アリル基、ブテニル基等が挙げられる。また、アルケニル基としては、末端に二重結合を有するアルケニル基が好ましい。
【００５９】
アルケニル系シランカップリング剤の具体例としては、例えば、ビニルトリメトキシシラン、ビニルトリエトキシシラン、ビニルトリイソプロポキシシラン、ビニルトリス（メトキシエトキシ）シラン、ビニルトリクロロシラン、アリルトリメトキシシラン等が挙げられる。
【００６０】
特に、アルケニル系シランカップリング剤として好ましくは、アルケニル基を有し、かつ、３つのアルコキシ基がＳｉ原子に直接結合した化合物が挙げられる。
また、アルケニル系シランカップリング剤としては、例えば、下記一般式（３）で表される化合物が挙げられる。
【００６１】
【化３】
0006024851.tif 000004
【００６２】
一般式（３）中、Ｒ３１、Ｒ３２、及びＲ３３は、各々独立に、置換又は無置換のアルキル基を示し、Ｒ３４は、アルケニル基を有する１価の有機基を示す。
【００６３】
一般式（３）中、Ｒ３１〜Ｒ３３が示す置換又は無置換のアルキル基としては、例えば、前記一般式（２）中のＲ２１〜Ｒ２４が示す置換又は無置換のアルキル基と同様のものが挙げられる。
一般式（３）中のＲ３１〜Ｒ３３は、互いに同じであっても異なっていてもよいが、同じであることが好ましい。
【００６４】
一般式（３）中、Ｒ３４が示すアルケニル基を有する１価の有機基としては、例えば、アルケニル基、アルケニルオキシアルキル基、アルケニルシクロアルキル基、アルケニルアリール基等が挙げられる。
一般式（３）中、Ｒ３４が示すアルケニル基を有する１価の有機基は、これらの中でも、アルケニル基が好ましく、末端に二重結合を有するアルケニル基がより好ましく、ビニル基、アリル基、３−ブテニル基がさらに好ましく、ビニル基が特に好ましい。
【００６５】
一般式（３）で表されるアルケニル系シランカップリング剤は、これらの中でも、Ｒ３１〜Ｒ３３がメチル基又はエチル基であり、Ｒ３４がビニル基又はアリル基である化合物が好ましく、Ｒ３１〜Ｒ３３のいずれもがメチル基であり、Ｒ３４がビニル基である化合物がより好ましい。
【００６６】
接着剤層形成用組成物中の固形分全体に対するアルケニル系シランカップリング剤の含有量としては、例えば１質量％以上５０質量％以下が挙げられ、接着性の向上及びゴム弾性の付与の観点から２質量％以上３０質量％以下が好ましい。
なお、接着剤層形成用組成物に含まれる、ＳｉＨ含有シロキサンオリゴマー１００質量部に対するアルケニル系シランカップリング剤の量としては、例えば、２０質量部以上５００質量部以下が挙げられ、３０質量部以上３００質量部以下が好ましい。
【００６７】
（その他の成分）
接着剤層形成用組成物は、必要に応じてその他の成分を含んでもよい。
その他の成分としては、例えば、溶剤（例えば、酢酸ブチル等）、無機粒子（例えば、酸化鉄、シリカ等）が挙げられる。
また、接着剤層形成用組成物は、その他の成分として、他のシランカップリング剤をさらに含んでもよい。他のシランカップリング剤としては、例えば、エポキシ基系シランカップリング剤、アミノ基系シランカップリング剤、メタクリル基系シランカップリング剤、スチリル基系シランカップリング剤、及びアミノ基系シランカップリング剤等が挙げられる。
【００６８】
（接着剤層形成用組成物の調製）
接着剤層形成用組成物の調製は、公知の方法で行えばよく、例えば、上記各成分を混合し、攪拌することで、接着剤層形成用組成物を調製すればよい。
【００６９】
−接着剤層の形成方法及び特性−
接着剤層１０Ｃの形成は、公知の方法を適用すればよく、例えば塗布法によって金属層１０Ｂ上に形成すればよい。
具体的には、例えば、まず、接着剤層形成用組成物を金属層１０Ｂ上に塗布して乾燥させることで接着剤皮膜を形成する。次に、接着剤皮膜上に、後述する弾性層形成用塗布液を塗布して弾性塗膜を形成し、必要に応じて弾性塗膜を乾燥させて弾性皮膜とした後、これらを加熱することで、弾性層１０Ｄの形成とともに接着剤層１０Ｃが形成される。このようにして形成された接着剤層１０Ｃは、接着剤層形成用組成物の反応基が弾性層形成用塗布液の未硬化物（すなわち弾性塗膜又は弾性皮膜）に接触した状態で硬化した硬化物である。
なお、接着剤皮膜形成時における乾燥温度としては、例えば、１０℃以上３５℃以下が挙げられ、乾燥時間としては、例えば１０分以上３６０分以下が挙げられる。
また、上記加熱における加熱温度としては、１００℃以上２００℃以下の範囲が挙げられる。また、上記加熱は、不活性ガス（例えば、窒素ガス、アルゴンガス等）雰囲気下で行ってもよい。
【００７０】
接着剤層１０Ｃの膜厚としては、例えば、０．１μｍ以上１０μｍ以下が挙げられ、０．２μｍ以上５μｍ以下が好ましく、０．２μｍ以上３μｍ以下がより好ましい。
【００７１】
［弾性層１０Ｄ］
弾性層１０Ｄは、記録媒体上のトナー像の凹凸に追従して、ベルトの表面がトナー像に密着する役割を担う層である。特に、多色画像を形成する場合、弾性層１０Ｄにより、記録媒体及びトナー像の加熱ムラによる発色性低下及び光沢ムラが抑制された画像が得られる。また、弾性層１０Ｄが加圧部材との接触領域内で変形し、低荷重でも接触幅が得られることから、プロセス速度（記録媒体の搬送速度）が速くなってもトナー像への熱の受け渡しがなされて定着が行われ、白黒画像を形成する場合でも、高速化が実現される。
【００７２】
弾性層１０Ｄは、例えば、１００Ｐａの外力印加により変形させても、もとの形状に復元する弾性材料から構成されることがよい。
なお、本実施形態における弾性層１０Ｄは、少なくとも炭素−炭素二重結合（例えばビニル基等）を有するシリコーンゴムを有する。そのため、シリコーンゴムの未硬化物に含まれる炭素−炭素二重結合と、接着剤層に含まれるＳｉＨ構造における水素原子（すなわちＳｉ原子に直接結合する水素原子）と、が反応し、共有結合を形成する。
シリコーンゴムとしては、例えば、ＲＴＶシリコーンゴム、ＨＴＶシリコーンゴム、液状シリコーンゴムなどが挙げられ、具体的には、ポリジメチルシリコーンゴム（ＭＱ）、メチルビニルシリコーンゴム（ＶＭＱ）、メチルフェニルシリコーンゴム（ＰＭＱ）、フルオロシリコーンゴム（ＦＶＭＱ）等が挙げられる。
市販品としては、例えば、東レダウコーニングシリコーン社製の液状シリコーンゴムＳＥ６７４４等が挙げられる。
【００７３】
なお、本実施形態では、弾性層１０Ｄに含まれる弾性材料中において、シリコーンゴムが主成分である（つまり質量比で５０％以上含む）ことが好ましく、さらにその含有率は９０質量％以上であることがより好ましく、９９質量％以下であることがさらに好ましい。
【００７４】
弾性層１０Ｄは、弾性材料としてさらにシリコーンゴム以外の材料を含んでもよく、例えばフッ素ゴム等の耐熱性のゴムが挙げられる。フッ素ゴムとしては、フッ化ビニリデン系ゴム、四フッ化エチレン／プロピレン系ゴム、四フッ化エチレン／パーフルオロメチルビニルエーテルゴム、フォスファゼン系ゴム、フルオロポリエーテル等が挙げられる。
市販品としては、例えば、ＤｕＰｏｎｔ  Ｄｏｗ  ｅｌａｓｔｍｅｒｓ社製のバイトンＢ−２０２等が挙げられる。
【００７５】
弾性層には、各種添加剤が配合されてもよい。
特に、弾性層１０Ｄの熱伝導性を向上させる観点から、フィラーを添加することが好ましい。尚、フィラーの熱伝導率は、弾性層１０Ｄにおいてより高い熱伝導性を得る観点から、０．３Ｗ／ｍＫ以上が好ましく、更には５０Ｗ／ｍＫ以上がより好ましく、１００Ｗ／ｍＫ以上が更に好ましい。
【００７６】
フィラーの材質としては、炭化物（例えば、カーボンブラック、カーボンファイバ、カーボンナノチューブ等）、酸化チタン、炭化ケイ素、タルク、マイカ、カオリン、酸化鉄、炭酸カルシウム、ケイ酸カルシウム、酸化マグネシウム、黒鉛、窒化ケイ素、窒化ホウ素、酸化鉄、酸化セリウム、酸化アルミニウム、炭酸マグネシウム、金属ケイ素等の周知の無機フィラーが挙げられる。
これらの中でも、熱伝導性の点から、窒化ケイ素、炭化ケイ素、黒鉛、窒化ホウ素、炭化物が好ましい。
【００７７】
弾性層１０Ｄのフィラーの含有量は、求められる熱伝導性、機械的強度等により決定されればよい。例えば、弾性層１０Ｄ中に占めるフィラーの含有率は、１質量％以上２０質量％以下の範囲が好ましく、３質量％以上１５質量％以下の範囲がより好ましく、５質量％以上１０質量％以下の範囲がさらに好ましい。
【００７８】
また、添加剤としては、例えば、軟化剤（パラフィン系等）、加工助剤（ステアリン酸等）、老化防止剤（アミン系等）、加硫剤（硫黄、金属酸化物、過酸化物等）、機能性充填剤（アルミナ等）等が挙げられる。
【００７９】
弾性層１０Ｄの形成は公知の方法を適用すればよく、例えば塗布法によって接着剤層１０Ｃ上に形成すればよい。
具体的には、例えば、まず、加熱により硬化されて上記シリコーンゴムとなる液状シリコーンゴムを含む弾性層形成用塗布液を調製する。次に、前述のように、接着剤層形成用組成物の塗布及び乾燥により形成された接着剤皮膜上に弾性層形成用塗布液を塗布して弾性塗膜を形成し、必要に応じて弾性塗膜を乾燥させた後、これらを加熱することで、接着剤層１０Ｃと共に弾性層１０Ｄが形成される。このようにして形成された弾性層１０Ｄは、弾性層形成用塗布液の未硬化物が接着剤層形成用組成物の未硬化物に接触した状態で硬化した硬化物である。
なお、上記加熱における加熱温度等の条件は、前記の通りである。
【００８０】
弾性層１０Ｄの厚みは、例えば、３０μｍ以上６００μｍ以下であることがよく、好ましくは１００μｍ以上５００μｍ以下である。
【００８１】
［離型層１０Ｅ］
離型層１０Ｅは、記録媒体と接触する側の面（外周面）に、定着時に溶融状態のトナー像が固着するのを抑制する役割を担う層である。離型層１０Ｅは、必要に応じて設けられる。
【００８２】
離型層１０Ｅは、フッ素系化合物等の低表面エネルギー材料を主成分として含んで構成されることがよい。フッ素系化合物としては、例えば、フッ素ゴムや、ポリテトラフルオロエチレン（以下、「ＰＴＦＥ」という）、パーフルオロアルキルビニルエーテル共重合体（以下、「ＰＦＡ」という）、四フッ化エチレン六フッ化プロピレン共重合体（以下、「ＦＥＰ」という）等のフッ素樹脂などが挙げられるが、特に限定されるものではない。
【００８３】
離型層１０Ｅの厚さは、１０μｍ以上１００μｍ以下の範囲であることが好ましく、２０μｍ以上５０μｍ以下の範囲であることがより好ましい。離型層１０Ｅの厚さが１０μｍ以上であることにより、用紙の縁部での繰り返し摩擦による離型層１０Ｅの摩滅が抑制される。また、離型層１０Ｅの厚さが１００μｍ以下であることにより、表面の柔軟性が保たれ、定着画像の粒状性が維持され、ウォームアップ時間も短縮される。
【００８４】
離型層１０Ｅの形成は公知の方法を適用すればよく、例えば塗布法によって形成すればよい。
また、離型層１０Ｅは、チューブ状の離型層を予め準備し、例えばチューブの内面に接着層を形成した上で、弾性層１０Ｄの外周上に被覆させることで、離型層１０Ｅを形成してもよい。
【００８５】
＜定着装置＞
本実施形態に係る定着装置は、前述の本実施形態に係るベルトと、前記ベルトの外周面を加圧し、未定着のトナー画像が表面に形成された記録媒体を前記ベルトと共に挟み込む加圧部材と、前記ベルトの前記金属層を電磁誘導によって発熱させる電磁誘導発熱装置と、を有する。
【００８６】
図２は、本実施形態に係る定着装置の一例を示す概略構成図である。
本実施形態に係る定着装置１００は上記本実施形態に係るベルト１０を備える電磁誘導方式の定着装置である。図２に示すごとく、ベルト１０の一部を加圧するよう加圧ロール（加圧部材）１１が配置され、効率的に定着を行う観点でベルト１０と加圧ロール１１との間に接触領域（ニップ）が形成され、ベルト１０は加圧ロール１１の周面に沿った形に湾曲している。また、記録媒体の剥離性を確保する観点で前記接触領域（ニップ）の末端においてベルトが屈曲する屈曲部が形成される。
【００８７】
加圧ロール１１は、基材１１Ａ上にシリコーンゴム等による弾性層１１Ｂが形成され、さらに弾性層１１Ｂ上にフッ素系化合物による離型層１１Ｃが形成されて構成されている。
【００８８】
ベルト１０の内側には、加圧ロール１１と対向する位置に対向部材１３が配置されている。対向部材１３は、金属、耐熱樹脂、耐熱ゴム等からなり、ベルト１０の内周面に接して局所的に圧力を高めるパッド１３Ｂと、パッド１３Ｂを支持する支持体１３Ａを有している。
【００８９】
ベルト１０を中心として加圧ロール１１（加圧部材の一例）と対向する位置には、電磁誘導コイル（励磁コイル）１２ａを内蔵した電磁誘導発熱装置１２が設けられている。電磁誘導発熱装置１２は、電磁誘導コイルに交流電流を印加することにより、発生する磁場を励磁回路で変化させ、ベルト１０の金属層１０Ｂ（特に図１に示す態様のベルトでは電磁誘導金属層１０４）に渦電流を発生させる。この渦電流が金属層１０Ｂの電気抵抗によって熱（ジュール熱）に変換され、結果的にベルト１０の表面が発熱する。
なお、電磁誘導発熱装置１２の位置は図２に示す位置に限定されず、例えば、ベルト１０の接触領域に対して回転方向Ｂの上流側に設置されていてもよいし、ベルト１０の内側に設置されていてもよい。
【００９０】
本実施形態に係る定着装置１００では、ベルト１０の端部に固定されたギアに駆動装置により駆動力が伝達されることで、ベルト１０が矢印Ｂ方向に自己回転し、ベルト１０の回転に伴って加圧ロール１１は逆方向、すなわち矢印Ｃ方向に回転する。
未定着トナー像１４が形成された記録媒体１５は、矢印Ａ方向に、定着装置１００におけるベルト１０と加圧ロール１１との接触領域（ニップ）に通され、未定着トナー像１４が溶融状態として圧力が加えられて記録媒体１５に定着される。
【００９１】
＜画像形成装置＞
本実施形態に係る画像形成装置は、像保持体と、前記像保持体の表面を帯電させる帯電装置と、帯電した前記像保持体の表面に静電潜像を形成する静電潜像形成装置と、前記像保持体の表面に形成された静電潜像をトナーにより現像してトナー像を形成する現像装置と、前記像保持体の表面に形成されたトナー像を記録媒体に転写する転写装置と、前記トナー像を前記記録媒体に定着させる本実施形態に係る定着装置と、を有する。
【００９２】
図３は、本実施形態に係る画像形成装置の一例を示す概略構成図である。
本実施形態に係る画像形成装置２００は、図３に示すように、感光体（像保持体の一例）２０２、帯電装置２０４、レーザー露光装置（潜像形成装置の一例）２０６、ミラー２０８、現像装置２１０、中間転写体２１２、転写ロール（転写装置の一例）２１４、クリーニング装置２１６、除電装置２１８、定着装置１００、及び給紙装置（給紙ユニット２２０、給紙ローラ２２２、位置合わせローラ２２４、及び、記録媒体ガイド２２６）を備えている。
【００９３】
この画像形成装置２００で画像形成を行う場合、まず、感光体２０２に近接して設けられた非接触型の帯電装置２０４が、感光体２０２の表面を帯電させる。
【００９４】
帯電装置２０４により帯電した感光体２０２の表面に各色の画像情報（信号）に応じたレーザー光が、ミラー２０８を介してレーザー露光装置２０６より照射されて静電潜像が形成される。
【００９５】
現像装置２１０は、感光体２０２の表面に形成された潜像にトナーを付与することによりトナー像を形成する。現像装置２１０は、シアン、マゼンタ、イエロー、ブラックの４色のトナーをそれぞれ収容した各色の現像器（不図示）を備えており、現像装置２１０が矢印方向に回転することにより、感光体２０２の表面に形成されている潜像に各色のトナーを付与し、トナー像が形成される。
【００９６】
感光体２０２の表面に形成された各色のトナー像は、感光体２０２と中間転写体２１２との間に印加されたバイアス電圧により、感光体２０２と中間転写体２１２との接触部において、各色のトナー像毎に画像情報と一致するように中間転写体２１２の外周面に重ねて転写される。
【００９７】
中間転写体２１２は、外周面が感光体２０２の表面に接触し矢印Ｅ方向に回転する。
中間転写体２１２の周囲には、感光体２０２の他に、転写ロール２１４が設けられている。
【００９８】
多色のトナー像が転写された中間転写体２１２は矢印Ｅ方向に回転する。中間転写体２１２上のトナー像は、転写ロール２１４と中間転写体２１２との接触部において、給紙装置によって接触部に矢印Ａ方向に搬送されてきた記録媒体１５の表面に転写される。
【００９９】
なお、中間転写体２１２と転写ロール２１４との接触部への給紙は、給紙ユニット２２０に収納された記録媒体が、給紙ユニット２２０に内蔵された不図示の記録媒体押し上げ手段により給紙ローラ２２２に接触する位置まで押し上げられ、その記録媒体１５が給紙ローラ２２２に接触した時点で、給紙ローラ２２２及び位置合わせローラ２２４が回転することにより記録媒体ガイド２２６に沿って矢印Ａ方向に搬送されることにより行われる。
【０１００】
記録媒体１５の表面に転写されたトナー像は、矢印Ａ方向に移動し、ベルト１０と加圧ロール１１との接触領域（ニップ）では、トナー像１４は溶融状態で記録媒体１５の表面に押圧され、記録媒体１５の表面に定着される。これにより、記録媒体の表面に定着した画像が形成される。
【０１０１】
中間転写体２１２の表面にトナー像を転写した後の感光体２０２の表面はクリーニング装置２１６によって清掃される。
感光体２０２の表面はクリーニング装置２１６によって清掃された後、除電装置２１８によって除電される。
【実施例】
【０１０２】
以下、実施例を挙げて本発明をさらに具体的に説明する。ただし、本発明は以下の実施例に限定されるものではない。
【０１０３】
〔実施例１〕
・基材（ＰＩ基材）の作製
ポリイミド前駆体（ポリイミドワニス「Ｕワニス−Ｓ」、宇部興産製）のＮ−メチル−２−ピロリドン（ＮＭＰ）溶液を、直径φ３０ｍｍの金型上にフローコーターにて塗布し、３８０℃まで下記ステップ昇温により焼成した。前記ステップ昇温は、具体的には、２５℃から１２０℃まで昇温し、１２０℃で１時間維持し、１２０℃から２５０℃まで昇温し、２５０℃で１時間維持し、２５０℃から３８０℃まで昇温し、３８０℃で１時間維持した後、３８０℃から２５℃まで降温した。
これにより、外径３０ｍｍ、膜厚６０μｍ、幅４００ｍｍのポリイミド（樹脂単一層）のみによるシームレス樹脂管状体を得た。
【０１０４】
得られた管状のシームレス樹脂管状体の表面を、液体ホーニング装置（不二精機製、ＬＨ−８ＴＴＨｉＳ）を用い、表面粗さＲａ＝０．５μｍ以上１．０μｍ以下となるよう粗面化処理した。なお、ホーニング条件は砥粒＃３２０、噴射圧０．３ＭＰａ、噴射距離１００ｍｍ、処理時間１．５分で実施した。
粗面化されたシームレス樹脂管状体の表面の砥粒をイオン交換水にて洗い流した後、さらに圧縮空気で水分を除去し、ＰＩ基材を得た。
【０１０５】
・下地金属層の形成
次に、ＰＩ基材の外周面にアルカリエッチング処理を行い、洗浄した後、ＰＩ基材をめっき治具に組み込み、無電解めっき処理により厚さ０．５μｍの無電解ニッケルめっき層（下地金属層）を形成した。
【０１０６】
・電磁誘導金属層の形成
無電解ニッケルめっき層（下地金属層）を形成した後、めっき治具両端に電極をセットし、硫酸銅めっき液により電解めっき処理を施し、厚さ１０μｍの電解銅めっき層（電磁誘導金属層）を形成した。
なお、上記電界めっき処理の条件として、使用しためっき液は、硫酸銅（７０ｇ／Ｌ）、硫酸（２００ｇ／Ｌ）、塩酸（５０ｍｇ／Ｌ）からなり、電流密度は０．２Ａ／ｄｍ２とした。
【０１０７】
・金属保護層の形成
次いで、ニッケルイオンを含むめっき液に浸漬してニッケルの電解めっきを行い、厚さ１０μｍの電解ニッケル層（金属保護層）を形成した。
【０１０８】
・接着剤層及び弾性層の形成
続いて、Ａ液として信越化学工業社製プライマーＮｏ．３２−Ａ剤を１００ｍｇと、Ｂ液として信越化学工業社製プライマーＮｏ．３２−Ｂ剤を１００ｍｇと、を秤量し、ビーカー中で５分間撹拌して、接着剤層形成用塗布液を調製した。
なお、信越化学工業社製プライマーＮｏ．３２−Ａ剤は、ＳｉＨ含有シロキサンオリゴマーに該当する化合物及びテトラアルコキシシランに該当する化合物を含む。具体的には、信越化学工業社製プライマーＮｏ．３２−Ａ剤は、ＳｉＨ含有シロキサンオリゴマーとして一般式（１）で表される化合物（Ｒ１１〜Ｒ１６＝メチル基、Ｒ１７＝水素）と、テトラアルコキシシランとして一般式（２）で表される化合物（Ｒ２１〜Ｒ２４＝メチル基）と、を含有する。
また、信越化学工業社製プライマーＮｏ．３２−Ｂ剤は、アルケニル系シランカップリング剤に該当する化合物を含む。具体的には、信越化学工業社製プライマーＮｏ．３２−Ｂ剤は、アルケニル系シランカップリング剤として、一般式（３）で表される化合物（Ｒ３１〜Ｒ３３＝メチル基、Ｒ３４＝ビニル基）を含有する。
【０１０９】
金属保護層の外周面に、フロー塗布法を用いて接着剤層形成用塗布液を塗布し、２５℃で３０分間乾燥を行うことで、接着剤皮膜を形成した。接着剤層形成用塗布液の塗布は、乾燥後の固形分膜厚が１μｍとなるように吐出量を設定して行った。
【０１１０】
次に、接着剤皮膜の表面（外周面）に、スパイラルコート装置を用いて液状シリコーンゴム（弾性層形成用塗布液、付加重合型ＬＳＲ（液状）シリコーンゴム、信越化学工業株式会社製、商品名：２０８６）を５００μｍの厚みになるように塗布し、塗膜を形成した。
続いて、１１０℃で２０分乾燥させた後、２００℃で４時間加熱することで、硬化させた。
【０１１１】
・離型層の形成
ＰＦＡ円筒チューブ（膜厚３０μｍ）を弾性層上に被覆し、２００℃で４時間焼成することにより離型層を接着した。
こうして、ＰＩ基材の外周面に、金属層、接着剤層、弾性層、及び離型層を順次形成した後、両端部１５ｍｍを切除し、定着ベルトを得た。
形成された接着剤層の膜厚は１μｍ、弾性層の膜厚は５００μｍ、離型層の膜厚は３０μｍであった。
【０１１２】
〔実施例２〕
実施例１の接着剤層形成用組成物の調製において、Ａ液として用いた信越化学工業社製プライマーＮｏ．３２−Ａ剤の量を６０ｍｇ、Ｂ液として用いた信越化学工業社製プライマーＮｏ．３２−Ｂ剤の量を１４０ｍｇに変更した以外は、実施例１と同様にしてベルトを作製した。
【０１１３】
〔実施例３〕
実施例１の接着剤層形成用組成物の調製において、Ａ液として用いた信越化学工業社製プライマーＮｏ．３２−Ａ剤の量を１４０ｍｇ、Ｂ液として用いた信越化学工業社製プライマーＮｏ．３２−Ｂ剤の量を６０ｍｇに変更した以外は、実施例１と同様にしてベルトを作製した。
【０１１４】
〔比較例１〕
実施例１の接着剤層形成用組成物の調製において、Ａ液として東レ・ダウコーニング社製ＤＹ３９−１１１−Ａ剤１００ｍｇを用い、かつ、Ｂ液として東レ・ダウコーニング社製ＤＹ３９−１１１−Ｂ剤１００ｍｇを用いた以外は、実施例１と同様にしてベルトを作製した。
なお、東レ・ダウコーニング社製ＤＹ３９−１１１−Ａ剤は、ＳｉＨ構造を有するシロキサンオリゴマーに該当する化合物を含有せず、かつ、テトラアルコキシシランに該当する化合物を含む。具体的には、東レ・ダウコーニング社製ＤＹ３９−１１１−Ａ剤は、テトラアルコキシシランとして一般式（２）で表される化合物（Ｒ２１〜Ｒ２４＝メチル基）を含有する。
また、東レ・ダウコーニング社製ＤＹ３９−１１１−Ｂ剤は、アルケニル基を有するシランカップリング剤に該当する化合物を含有せず、他のシラン化合物を含有する。
【０１１５】
〔比較例２〕
実施例１の接着剤層形成用組成物の調製において、Ａ液として信越化学工業社製Ｘ３３−１５６−２０を１００ｍｇ用い、かつ、Ｂ液として東レ・ダウコーニング社製ＤＹ３９−１２３を１００ｍｇ用いた以外は、実施例１と同様にしてベルトを作製した。
なお、信越化学工業社製Ｘ３３−１５６−２０は、ＳｉＨ構造を有するシロキサンオリゴマーを含有せず、シラン化合物として一般式（２）で表される化合物のみを含有する。
また、東レ・ダウコーニング社製ＤＹ３９−１２３は、アルケニル系シランカップリング剤に該当する化合物を含む。具体的には、東レ・ダウコーニング社製ＤＹ３９−１２３は、アルケニル系シランカップリング剤として、一般式（３）で表される化合物を含有する。
【０１１６】
〔比較例３〕
実施例１の接着剤層形成用組成物の調製において、Ａ液として東レ・ダウコーニング社製プライマーＹを１００ｍｇ用い、かつ、Ｂ液として東レ・ダウコーニング社製ＤＹ３９−１１１−Ｂ剤を１００ｍｇ用いた以外は、実施例１と同様にしてベルトを作製した。
なお、東レ・ダウコーニング社製プライマーＹは、ＳｉＨ含有シロキサンオリゴマーに該当する化合物及びテトラアルコキシシランに該当する化合物を含む。具体的には、東レ・ダウコーニング社製プライマーＹは、ＳｉＨ含有シロキサンオリゴマーとして一般式（１）で表される化合物と、テトラアルコキシシランとして一般式（２）で表される化合物と、を含有する
また、東レ・ダウコーニング社製ＤＹ３９−１１１−Ｂ剤は、アルケニル基を有するシランカップリング剤に該当する化合物を含有せず、他のシラン化合物を含有する。
【０１１７】
＜評価方法＞
〔熱水浸漬後剥離試験〕
作製したベルトを２０ｍｍ幅に輪切りにし、９５℃の熱水に２４時間浸漬した後、９０°剥離試験を実施した。剥離面のうち、金属保護層のニッケルめっき及び接着剤層の露出を目視観察し、剥離面積に対してニッケルめっき及び接着剤層が露出していない（つまり、弾性層が凝集破壊した）面積の比率を算出し、接着面積率（％）とした。なお、接着面積率は、接着剤層に対する熱水耐性を示しており、数値が高いほど熱水耐性が高い。結果を表１に示す。
【０１１８】
〔ピンオンディスク試験〕
フリクションプレーヤ（株式会社レスカ社製、製品名：Ｆｒｉｃｔｉｏｎ  Ｐｌａｙｅｒ  ＦＰＲ−２０００）に、離型層を上に向けて得られたベルトを設置し、その上からステンレスピンで荷重１ｋｇｆをかけ、４５°円弧上を往復運動させた。ベルト皺の発生の有無を目視で観察し、ベルト皺が発生するまでにおける往復運動の回数（表１における「往復運動回数（往復）」）を求めた。なお、ベルト皺が発生するまでにおける往復運動の回数が多いほど接着性が高く、ベルト皺の発生が抑制されている。結果を表１に示す。
【０１１９】
【表１】
0006024851.tif 000005
【０１２０】
なお、表１における「−」は、該当する成分を含まないことを意味する。また、表１における「液量（％）」は、接着剤層形成用組成物調製時に配合したＡ液及びＢ液それぞれの配合割合（体積％）を示す。
上記のように、実施例では、比較例に比べ、熱水浸漬後剥離試験での接着面積率が高く、かつ、ピンオンディスク試験での往復運動回数が高いことから、高温高湿環境下に長時間晒した後に使用した際のベルト皺の発生が抑制されるものであることが分かる。
【符号の説明】
【０１２１】
１０  ベルト
１０Ａ  基材
１０２  下地金属層
１０４  電磁誘導金属層
１０６  金属保護層
１０Ｂ  金属層
１０Ｃ  接着剤層
１０Ｄ  弾性層
１０Ｅ  離型層
１１  加圧ロール
１１Ａ  基材
１１Ｂ  弾性層
１１Ｃ  離型層
１２  電磁誘導発熱装置
１３  対向部材
１３Ａ  支持体
１３Ｂ  パッド
１４  トナー像
１５  記録媒体
１００  定着装置
２００  画像形成装置
２０２  感光体
２０４  帯電装置
２０６  露光装置
２１０  現像装置
２１２  中間転写体
２１４  転写ロール
【要約】
【課題】高温高湿環境下に長時間晒した後に使用した際のベルト皺の発生を抑制したベルトの提供。
【解決手段】管状の基材１０Ａと、基材１０Ａ上に設けられた金属層１０Ｂと、金属層１０Ｂ接して設けられ、ＳｉＨ構造を有するシロキサンオリゴマーとテトラアルコキシシランとアルケニル基を有するシランカップリング剤とを含む組成物の硬化物である接着剤層１０Ｃと、接着剤層１０Ｃに接して設けられ、シリコーンゴムを含有する弾性層１０Ｄと、を有する画像形成装置用のベルト１０。
【選択図】図１【図１】
0006024851.tif 000006
【図２】
0006024851.tif 000007
【図３】
0006024851.tif 000008